АЛКИЛАРОМАТИЧЕСКИЙ КАТАЛИЗАТОР КОНВЕРСИИ

1. Способ деалкилирования алкилароматических соединений, который включает приведение алкилароматического сырья в контакт с
i) первым катализатором, содержащим a) носитель, который содержит от 20 до 70 масс.% связующего на основе тугоплавкого оксида и от 30 до 80 масс.% деалюминированного ZSM-5 с размером кристаллитов от 500 до 10000 нм и молярным отношением диоксида кремния к оксиду алюминия (SAR) в диапазоне от 20 до 100; b) количество от 0,001 до 5 масс.% одного или более металлов, выбранных из группы, состоящей из групп 6, 9 и 10; и необязательно c) металл, выбранный из группы 14, в количестве вплоть до 0,5 масс.%, и
ii) дополнительным катализатором, содержащим a) носитель, который содержит от 20 до 70 масс.% связующего на основе тугоплавкого оксида; от 30 до 80 масс.% ZSM-5 с размером кристаллитов от 3 до 100 нм и SAR в диапазоне от 20 до 200; b) количество от 0,001 до 5 масс.% одного или более металлов, выбранных из группы, состоящей из групп 6, 9 и 10; и необязательно c) металл, выбранный из группы 14, в количестве вплоть до 0,5 масс.%, при этом все проценты приведены в расчете на общее количество катализатора.
2. Способ по п. 1, отличающийся тем, что ZSM-5 дополнительного катализатора имеет объем мезопор от 0,1 до 1,0 мл/г.
3. Способ по п. 1 или 2, отличающийся тем, что ZSM-5 дополнительного катализатора не подвергают селективному удалению оксида алюминия.
4. Способ по любому из пп. 1-3, отличающийся тем, что деалюминированный ZSM-5 первого катализатора имеет среднее отношение значения SAR на краю кристаллита к среднему значению SAR в центре кристаллита более 1,15.
5. Способ по любому из пп. 1-4, отличающийся тем, что деалюминированный ZSM-5 первого катализатора имеет размер кристаллитов от 1000 до 10000 нм.
6. Способ по любому из пп. 1-5, отличающийся тем, что ZSM-5 дополнительного катализатора имеет размер кристаллитов от 5 до 80 нм.
7. Способ по любому из пп. 1-6, отличающийся тем, что отношение первого и дополнительного катализаторов составляет от 1:5 до 5:1 (по массе).
8. Способ по любому из пп. 1-7, отличающийся тем, что сырье содержит этилбензол.
9. Способ по п. 8, отличающийся тем, что сырье содержит от 0,1 до 50 масс.% этилбензола и от 20 до 99,9 масс.% ксилола в расчете на общее количество углеводородного сырья.